"カプセル封入された化粧用または医薬用活性原料を含むゾル-ゲルカプセルを無機原料で処理する方法であって、処理が以下のステップ:aゾル-ゲルカプセルの懸濁液を準備するステップと、b1つまたは複数の水溶性の無機前駆化合物を加えるステップと、cカプセルの表面上に無機原料を析出させるステップと、d場合によって、ステップbおよびcを1回または複数回繰り返すステップと、e場合によって、処理されたゾル-ゲルカプセルを単離するおよび/または乾燥させるステップとを含むことを特徴とする方法。ゾル-ゲルカプセルがシリカカプセルであることを特徴とする、請求項1に記載の方法。無機原料が、SiO2、TiO2、ZnOおよび/またはSnO2からなる群から選択されることを特徴とする、請求項1または2に記載の方法。ステップbの1つまたは複数の無機前駆化合物が、Na2SiO3、TiCl4、ZnCl2および/またはSnCl4からなる群から選択されることを特徴とする、請求項1~3のいずれか一項に記載の方法。ステップbにおいて、酸または塩基を加えることを特徴とする、請求項1~4のいずれか一項に記載の方法。ステップbおよびcの温度が、30から120°Cの間であることを特徴とする、請求項1~5のいずれか一項に記載の方法。ステップcのpHが、1から9の間であることを特徴とする、請求項1~6のいずれか一項に記載の方法。ゾル-ゲルカプセルを、最初にSiO2で処理し、その後SnO2で処理するおよび/またはその後TiO2で処理することを特徴とする、請求項1~7のいずれか一項に記載の方法。カプセル封入された化粧用または医薬用活性原料が、1種または複数種のUVフィルターを含むことを特徴とする、請求項1~8のいずれか一項に記載の方法。1種または複数種のUVフィルターが、3-4’-メチルベンジリデン-dl-カンファー、1-4-tert-ブチルフェニル-3-4-メトキシフェニルプロパン-1,3-ジオン、4-イソプロピル-ジベンゾイルメタン、2-ヒドロキシ-4-メトキシベンゾフェノン、メトキシ桂皮酸オクチル、3,3,5-トリメチルシクロヘキシルサリチレート、2-エチルヘキシル4-ジメチルアミノベンゾエート、2-エチルヘキシル2-シアノ-3,3-ジフェニルアクリレート、2-フェニルベンズイミダゾール-5-スルホン酸ならびにそのカリウム塩、ナトリウム塩およびトリエタノールアミン塩から選択されることを特徴とする、請求項9に記載の方法。ステップaにおいて提供されるゾル-ゲルカプセルが、ステップa1において、ゾル-ゲル前駆体および少なくとも1種の化粧用または医薬用活性原料を含む疎水性溶液の水中油エマルジョンを、水溶液中で調製し、ステップb1において、縮合重合反応を促進するために、ステップa1からのエマルジョンを別の水溶液と混合し、場合によってステップc1において、反応生成物をゾル-ゲル前駆体から分離し、ゾル-ゲルカプセルを単離する方法で得られることを特徴とする、請求項1~9のいずれか一項に記載の方法。請求項1~11のいずれか一項に記載の方法によって製造される、カプセル封入された化粧用または医薬用活性原料を含むゾル-ゲルカプセル。請求項12に記載のゾル-ゲルカプセルを含む製剤。5~80重量のゾル-ゲルカプセルを含むことを特徴とする、請求項13に記載の製剤。請求項12に記載のゾル-ゲルカプセルを、さらなる材料と混合することを特徴とする、請求項13または14に記載の製剤の調製方法。したがって、本発明の目的は、密度の高いカプセル壁を有するカプセルを得るためおよび/またはハイブリッドカプセル壁を示すカプセルを得るために、ゾル-ゲルカプセルを無機物質で処理する方法を提供することであった。WO03066209A1は、親油性の化粧用、化学的、生物学的または医薬用活性物質医薬用有効成分を含む組成物をカプセル封入する方法であって、マイクロカプセルが、水反応性の金属アルコキシまたはアシルオキシ化合物で、好ましくはアルコキシシランで後処理される方法を記載している。この水反応性の金属アルコキシまたはアシルオキシ化合物は、例えば、マイクロカプセルのシェルを硬化させるおよび/またはそれらをより不透過性にすることができる。CN101555401Aは、エネルギー貯蔵のための有機系相変化物質からなるマイクロカプセルのシェルを、それぞれTiO2およびSiO2で処理するための、TiCl4およびNa2SiO3の使用を開示している。DE102008026300A1は、ケイ酸ナトリウム溶液を使用して、固体の無機系TiO2粒子をSiO2でコーティングする方法を記載している。EP1115796B1では、球状固体SiO2粒子をTiO2でコーティングした後、SiO2でコーティングする方法が開示されている。この方法では、チタニウム塩水溶液およびナトリウム水ガラス溶液が、それぞれ使用されている。したがって、本発明の第1の態様は、カプセル化された化粧用または医薬用活性物質を含むゾル-ゲルカプセルを無機物質で処理する方法であって、処理が以下のステップ:aゾル-ゲルカプセルの懸濁液を準備するステップと、b1つまたは複数の水溶性の無機前駆体化合物を加えるステップと、cカプセルの表面上に無機物質を析出させるステップと、d場合によって、ステップbおよびcを1回または複数回繰り返すステップと、e場合によって、処理されたゾル-ゲルカプセルを乾燥させるステップとを含むことを特徴とする方法である。本発明により、密度の高いカプセル壁を有するカプセルを得るためおよび/またはハイブリッドカプセル壁を示すカプセルを得るために、ゾル-ゲルカプセルを無機物質で処理する方法を提供することができる。したがって、本発明の第1の態様は、カプセル化された化粧用または医薬用活性物質を含むゾル-ゲルカプセルを無機物質で処理する方法であって、処理が以下のステップ:aゾル-ゲルカプセルの懸濁液を準備するステップと、b1つまたは複数の水溶性の無機前駆体化合物を加えるステップと、cカプセルの表面上に無機物質を析出させるステップと、d場合によって、ステップbおよびcを1回または複数回繰り返すステップと、e場合によって、処理されたゾル-ゲルカプセルを乾燥させるステップとを含むことを特徴とする方法である。本発明によると、処理するという用語は、個々のゾル-ゲルカプセルの表面をさらに改変することを指す。典型的には、この処理は、ゾル-ゲルカプセルの製造後に遂行される、すなわち、それが後処理方法である。ステップaにおいて、ゾル-ゲルカプセルの懸濁液が準備される。この懸濁液は、典型的には、水に懸濁されたゾル-ゲルカプセルを含む。本発明によると、ゾル-ゲルカプセルは、化粧用または医薬用活性物質のコアとシェルとを含むコア-シェル-カプセルである。カプセルシェルまたはカプセル壁は、カプセルのコア、すなわち、化粧用または医薬用活性物質をカプセル化する。これらのカプセル壁は、例えば、特許出願WO0009652A2、同WO0072806A2、同WO0071084A1および同WO0339510A1または同WO03066209A1に記載されているようなゾル-ゲル法によって得ることができる。好ましくは、ゾル-ゲルカプセルは、シリカカプセル、すなわち、壁がシリカゲル同義語:シリカ、非晶質の水酸化酸化ケイ素酸化ケイ素の水酸化物から作られるカプセルである。対応するカプセルの調製は、例えば以上に引用されている特許出願から、当業者に知られており、それらの出願内容もまた、明らかに本出願の主題に属する。ステップaにおいて提供される、ゾル-ゲルカプセルの製造に使用されるのが好ましい方法は、3つのステップで実施され、ステップa1において、ゾル-ゲル前駆体および少なくとも1種の化粧用または医薬用活性物質を含む疎水性溶液の水中油エマルジョンを、水溶液中で調製し、ステップb1において、縮合重合反応を促進するために、ステップa1からのエマルジョンを別の水溶液と混合し、場合によってステップc1において、反応生成物をゾル-ゲル前駆体から分離し、ゾル-ゲルカプセルを単離する。適切な反応時間中に、混合物を温めてももしくは冷やしてもよくまたはpHを変更することもでき、その後、形成されたカプセルを、ステップc1において、当業者によく知られている手段によって単離することができる。例えば、それらは遠心分離またはろ過することができる。更なる用い得る単離のやり方は、噴霧乾燥である。しかし、処理方法のステップaにおいて懸濁液を用いるため、ゾル-ゲルカプセルの懸濁液となることが好ましい。ステップa1からの疎水性溶液ならびにステップa1およびb1からの水溶液は、この方法および/または生成物を改良し得る、界面活性剤および/または他の添加剤additiveを含み得る。ゾル-ゲル前駆体は、金属もしくは半金属semimetalアルコキシドモノマー、金属エステル、半金属エステルまたは部分的に加水分解されたおよび部分的に縮合されたポリマーまたはその複数の混合物であり得る。適したおよび好ましいゾル-ゲル前駆体はまた、式MRnPmの化合物であり、式中、Mは、金属もしくは半金属、好ましくはSiを表し、Rは、加水分解可能な置換基を表し、nは、2~4の整数を表し、Pは、重合不可能な置換基を表し、mは、0~4の整数を表し、またはその部分的に加水分解されたもしくはその部分的に縮合されたポリマーでありまたはその任意の複数の混合物である。以上に記載されているゾル-ゲルカプセルの製造方法は、特に好ましくは、テトラエチルオルトシリケートまたはその部分的に加水分解されたもしくはその部分的に縮合されたポリマーまたはその複数の混合物を使用して実施される。テトラエチルオルトシリケートは、ゾル-ゲル前駆体として用いられることが非常に特に好ましい。適したゾル-ゲルカプセルを得るために、本発明によって用いることができる、さらなる用い得る方法は、例えば、WO03066209A1に開示されている。この方法において、テトラアルコキシシランを含む水反応性のケイ素化合物を、正のゼータ電位を有する活性物質の水溶性エマルジョンに加えると、テトラアルコキシシランがエマルジョン中の小滴の界面で重合し、カプセルを形成する。一般に、カプセル封入によって、多くの利点が生まれ、例えば、カプセル壁の親水性を、化粧用または医薬用活性物質の溶解度とは無関係に調整することができる。それ故に、疎水性物質を純粋に水性である製剤中に組み込むこともできる。さらに、活性物質の皮膚への浸透および恐らくこれに付随する刺激の可能性が抑えられる。物質が別々にカプセル封入されているならば、結晶化の進行、析出および凝集体の形成などの、個々の製剤成分同士の相互作用によって生じる問題を回避することができる。カプセルの最小粒子サイズは、皮膚の浸透を防ぐのに必要なサイズによって決まる。他の面では、最大粒子サイズは、適用ニーズによって限定される。カプセルは、肉眼では見ることができないほど十分に小さいことが、本明細書において有利である。好ましいカプセルは、約10nm~約10000nmまで、好ましくは5000nmまで、最も好ましくは2000nmまでの範囲の平均粒子サイズを有する。カプセル封入された化粧用または医薬用活性物質は、典型的には、それがステップa1において乳化される時点で液体である。任意の化粧用または医薬用活性物質を使用することができる。好ましくは、化粧用または医薬用活性物質には、1種または複数種のUVフィルターが含まれる。原則として、知られているすべてのUVフィルターが、カプセル封入に適している。特に好ましいのは、生理学的許容性が既に実証されているUVフィルターである。UVAおよびUVBフィルター両方については、専門家の文献から知られている、多くの証明されている物質が存在する。カプセルはまた、言うまでもなく、UV-A領域および/またはUV-B領域および/またはIRおよび/またはVIS領域吸収剤において有効である他の日焼け止めフィルターを含み得る。これらのフィルターは、特に、出願WO9304665に記載されている、桂皮酸誘導体、サリチル酸誘導体、カンファー誘導体、トリアジン誘導体、β,β-ジフェニルアクリレート誘導体、p-アミノ安息香酸誘導体ならびにポリマーフィルターおよびシリコーンフィルターから選択することができる。有機系フィルターのさらなる例は、特許出願EPA0487404に示されている。適したUVフィルターの例には、ベンジリデンカンファー誘導体として、-3-4’-メチルベンジリデン-dl-カンファー例えば、Merckによって販売されているEusolex登録商標6300、-3-ベンジリデンカンファー例えば、Chimexによって販売されているMexoryl登録商標SD、-N-{2および4-[2-オキソボルン-3-イリデンメチル]ベンジル}-アクリルアミドのポリマー例えば、Mexoryl登録商標SW、-N,N,N-トリメチル-4-2-オキソボルン-3-イリデンメチルアニリニウムメチル硫酸塩例えば、Mexoryl登録商標SKまたは-2-オキソボルン-3-イリデントルエン-4-スルホン酸例えば、Chimexによって販売されているMexoryl登録商標SL-カンファーベンザルコニウムメトサルフェート例えば、Chimexによって販売されているMexorylSO、-テレフタリリデンジカンファースルホン酸例えば、Chimexによって販売されているMexorylSXなど、ベンゾイル-またはジベンゾイルメタンとして、-1-4-tert-ブチルフェニル-3-4-メトキシフェニルプロパン-1,3-ジオン例えば、Eusolex登録商標9020または-4-イソプロピルジベンゾイルメタン例えば、Eusolex登録商標8020など、ベンゾフェノンとして、-2-ヒドロキシ-4-メトキシベンゾフェノン例えば、Eusolex登録商標4360または-2-ヒドロキシ-4-メトキシベンゾフェノン-5-スルホン酸およびそのナトリウム塩例えば、Uvinul登録商標MS-40、-ベンゾフェノン-1例えば、Uvinul400、-ベンゾフェノン-2例えば、UvinulD50、-ベンゾフェノン-3もしくはオキシベンゾン例えば、UvinulM40、-ベンゾフェノン-9例えば、BASFによって販売されているUvinulDS-49、-ベンゾフェノン-5、-ベンゾフェノン-6例えば、Norquayによって販売されているHelisorb11、-ベンゾフェノン-8例えば、AmericanCyanamidによって販売されているSpectraSorbUV-24、-ベンゾフェノン-12など、EPA0916335に記載されている4,4-ジアリールブタジエン、メトキシ桂皮酸エステルとして、-メトキシ桂皮酸オクチル例えば、Eusolex登録商標2292、-例えば、異性体isomerの混合物としての4-メトキシ桂皮酸イソペンチル例えば、NeoHeliopan登録商標E1000など、サリチル酸エステル誘導体として、-2-エチルヘキシルサリチレート例えば、Symriseによって販売されているNeoHeliopanOS、-4-イソプロピルベンジルサリチレート例えば、Megasol登録商標、-3,3,5-トリメチルシクロヘキシルサリチレートホモサレート、例えば、MerckKGaAによって販売されているEusolex登録商標HMS、-ジプロピレングリコールサリチレート例えば、Scherによって販売されているDipsal、-TEAサリチレート例えば、Symriseによって販売されているNeoHeliopanTSなどが挙げられる。4-アミノ安息香酸および誘導体として、-4-アミノ安息香酸、-2-エチルヘキシル4-ジメチルアミノベンゾエート例えば、Eusolex登録商標6007、-エトキシル化エチル4-アミノベンゾエート例えば、Uvinul登録商標P25など、ならびに2-フェニルベンズイミダゾール-5-スルホン酸ならびにそのカリウム塩、ナトリウム塩およびトリエタノールアミン塩例えば、Eusolex登録商標232、3,3’-1,4-フェニレンジメチレン-ビス7,7-ジメチル-2-オキソビシクロ[2.2.1]ヘプト-1-イルメタンスルホン酸およびその塩例えば、Mexoryl登録商標SX、2,4,6-トリアニリノ-p-カルボ-2’-エチルヘキシル-1’-オキシ-1,3,5-トリアジン例えば、BASFによって販売されているUvinul登録商標T150および2-4-ジエチルアミノ-2-ヒドロキシ-ベンゾイル-安息香酸ヘキシルエステル例えば、Uvinul登録商標APlus、BASF、ジフェニルアクリレートとして、例えば、2-エチルヘキシル-2-シアノ-3,3-ジフェニルアクリレート例えば、MerckKGaAによって販売されているEusolex登録商標OCR、エトクリレン例えば、BASFによって販売されているUvinulN35などのさらなる物質が挙げられる。さらなる適したUVフィルターは、例えば、-2-2H-ベンゾトリアゾール-2-イル-4-メチル-6-2-メチル-3-1,3,3,3-テトラメチル-1-トリメチルシリルオキシジシロキサニルプロピルフェノール例えば、RhodiaChimieによって販売されているSilatrizole登録商標、-2-エチルヘキシル4,4’-[6-[4-1,1-ジメチルエチルアミノカルボニルフェニルアミノ]-1,3,5-トリアジン-2,4-ジイルジイミノ]ビスベンゾエート例えば、Sigma3Vによって販売されているUvasorb登録商標HEB、-α-トリメチルシリル-ω-[トリメチルシリルオキシ]ポリ[オキシジメチル[および約6のメチル[2-[p-[2,2-ビスエトキシカルボニル]ビニル]フェノキシ]-1-メチレンエチル]および約1.5のメチル[3-[p-[2,2-ビスエトキシカルボニルビニルフェノキシプロペニルおよび0.1~0.4のメチルハイドロジェン]シリレン]]n=約60CAS番号207574-74-1-2,4,6-トリスジイソブチル4’-アミノベンザルマロネート-s-トリアジンまたは2,4,6-トリス-ビフェニル-1,3,5-トリアジン例えば、BASFによって販売されているTinosorbA2B、-2,2’-[6-4-メトキシフェニル-1,3,5-トリアジン-2,4-ジイル]ビス[5-2-エチルヘキシルオキシ]-フェノール例えば、BASFによって販売されているTinosorbS、-N2,N4-ビス[4-[5-1,1-ジメチルプロピル-2-ベンゾオキサゾリル]フェニル]-N6-2-エチルヘキシル-1,3,5-トリアジン-2,4,6-トリアミン例えば、Sigma3Vによって販売されているUvasorbK2A、-アントラニル酸メンチル例えば、Symriseによって販売されているNeoHeliopanMA、-エチルヘキシルジメトキシベンジリデンジオキソイミダゾリンプロピオネート、-ポリシリコーン-15例えば、HoffmannLaRocheによって販売されているParsolSLX、-1,1-ジカルボキシ2,2’-ジメチルプロピル-4,4-ジフェニルブタジエン、-2,4-ビス[5-1-ジメチルプロピルベンゾオキサゾール-2-イル4-フェニルイミノ]-6-2-エチルヘキシルイミノ-1,3,5-トリアジン例えば、Sigma3Vによって販売されているUvasorbK2Aである。さらなる適したUVフィルターは、ピペラジン誘導体、例えば、以下の構造の化合物または以下の構造のUVフィルターである。リストに言及されている化合物は、単に例として見なされるべきである。言うまでもなく、他のUVフィルターを使用することも可能である。本発明によると、特に好ましいUVフィルターは、3-4’-メチルベンジリデン-dl-カンファー、1-4-tert-ブチルフェニル-3-4-メトキシフェニルプロパン-1,3-ジオン、4-イソプロピルジベンゾイルメタン、2-ヒドロキシ-4-メトキシベンゾフェノン、メトキシ桂皮酸オクチル、3,3,5-トリメチルシクロヘキシルサリチレート、2-エチルヘキシル4-ジメチルアミノベンゾエート、2-エチルヘキシル2-シアノ-3,3-ジフェニルアクリレート、2-フェニルベンズイミダゾール-5-スルホン酸ならびにそのカリウム塩、ナトリウム塩およびトリエタノールアミン塩から選択される。好ましいカプセルは、式I[式中、R1およびR2は、-H-およびOR11から選択され、ここで、OR11は、互いに独立して、-OH-直鎖または分枝のC1-~C20-アルコキシ基、-直鎖または分枝のC3-~C20-アルケニルオキシ基、-1個または複数個のヒドロキシル基が鎖のプライマリーまたはセカンダリー炭素原子に結合されていてよく、さらに、アルキル鎖が酸素で中断されていてもよい、直鎖または分枝のC1-~C20-ヒドロキシアルコキシ基、および/または-環が各々-CH2n-基で橋渡しされていてもよく、nが1~3である、C3-~C10-シクロアルコキシ基および/またはC3-~C12-シクロ-アルケニルオキシ基、および/または-モノ-および/またはオリゴグリコシル基を表し、ただし、R1およびR2からの少なくとも1つの基は、OR11を表し、R3は、基OR11を表し、R4~R7およびR10は、同一であるまたは異なっていてよく、互いに独立して、-H-直鎖または分枝のC1-~C20-アルキル基、-直鎖または分枝のC3-~C20-アルケニル基、-ヒドロキシル基が鎖のプライマリーまたはセカンダリー炭素原子に結合されていてよく、さらに、アルキル鎖が酸素で中断されていてもよい、直鎖または分枝のC1-~C20-ヒドロキシアルキル基、および/または-環が各々-CH2n-基で橋渡しされていてもよく、nが1~3である、C3-~C10-シクロアルキル基および/またはC3-~C12-シクロアルケニル基を表し、R8およびR9は、同一であるまたは異なっていてよく、互いに独立して、-H-OR11-直鎖または分枝のC1-~C20-アルキル基、-直鎖または分枝のC3-~C20-アルケニル基、-ヒドロキシル基が鎖のプライマリーまたはセカンダリー炭素原子に結合されていてよく、さらに、アルキル鎖が酸素で中断されていてもよい、直鎖または分枝のC1-~C20-ヒドロキシアルキル基、および/または-環が各々-CH2n-基で橋渡しされていてもよく、nが1~3である、C3-~C10-シクロアルキル基および/またはC3-~C12-シクロアルケニル基を表す]の化合物も含み得る。本発明に従って用いられる式Iのフラボノイドは、広帯域UVフィルターを含み、同様に好ましい式Iの他の化合物は、UV-B放射線とUV-A放射線との間の境界領域において、吸収極大を示す。したがって、UV-A-IIフィルターとして、それらは、市販のUV-BおよびUV-A-Iフィルターの吸収スペクトルを有利に補う。本発明による好ましいカプセルは、R3が、-OHまたは-直鎖もしくは分枝のC1-~C20-アルコキシ基、好ましくはメトキシ、エトキシもしくはエチルヘキシルオキシまたは-モノ-および/またはオリゴグリコシル基、好ましくはグリコシル基を表し、R1および/またはR2が、好ましくは-OHまたは-直鎖もしくは分枝のC1-~C20-アルコキシ基、好ましくはメトキシ、エトキシもしくはエチルヘキシルオキシまたは-モノ-および/またはオリゴグリコシル基、好ましくはグリコシル基を表す、式Iの少なくとも1種の化合物を含む。これらの好ましい化合物は、特に極めて強いUV吸収によって区別される。特に、R3が、直鎖または分枝のC1-~C20-アルコキシ基、好ましくはメトキシ、エトキシもしくはエチルヘキシルオキシを表し、R8およびR9が、同一であり、Hまたは直鎖もしくは分枝のC1-~C20-アルコキシ基、好ましくはメトキシ、エトキシもしくはエチルヘキシルオキシを表す場合に、UV吸収の強度が高いことが見出されている。上述のUVフィルターは、カプセル中に単独で存在し得るが、言及されている複数種のUVフィルターの混合物も、カプセル中に存在し得る。加えて、カプセル中のUVフィルターはまた、前記UVフィルターの安定性の増加を達成するために、例えば、光安定化剤、化粧用油および/または酸化防止剤などのさらなる物質と組み合わせられ得る。以上に言及されているさらなる物質についての、特に光安定化剤についての例および好ましい化合物は、本出願の残りの部分において、これらの物質の概要の項目下に見出される。適した化粧用油の例は、鉱物油、ミネラルワックス、カプリン酸またはカプリル酸のトリグリセリドなどの油、さらに、例えば、ヒマシ油などの天然油;脂肪、ワックスならびに他の天然および合成の脂肪質基体、好ましくは、低炭素数を有するアルコールと、例えば、イソプロパノール、プロピレングリコールもしくはグリセロールと脂肪酸とのエステル、または低炭素数を有するアルカン酸もしくは脂肪酸と脂肪族アルコールとのエステル、例えば、ジメチルポリシロキサン、ジエチルポリシロキサン、ジフェニルポリシロキサンなどのシリコーン油ならびにその複数の混合形態である。典型的には、ゾル-ゲルカプセルにおける1種または複数種のUVフィルターの含有量は、約40である。一般に、本発明によって用いられるゾル-ゲルカプセルの種類は限定されていない、すなわち、すべてのゾル-ゲルカプセルおよびマトリックスを、本発明に開示されているように処理することができる。例えば、市販のUVフィルターカプセルは、本発明に従って処理することができる。例として、MerckKGaA、Darmstadtによって販売されている、Eusolex登録商標UV-PearlsOMC、Eusolex登録商標UV-Pearls2292、Eusolex登録商標UV-PearlsOB-SまたはEusolex登録商標UV-PearlsB-Oが挙げられる。さらなる例として、SeiwaKaseiによって販売されている、Silasoma登録商標MEおよびSilasoma登録商標MEAが挙げられる。本発明によると、ゾル-ゲルカプセルを処理するための無機物質は、好ましくは、SiO2、TiO2、ZnOおよび/またはSnO2からなる群から選択され、特に好ましくは、SiO2および/またはTiO2から選択される。本発明の非常に特に好ましい実施形態では、無機物質は、SiO2である。本発明の別の非常に特に好ましい実施形態では、無機物質は、TiO2である。その上、ゾル-ゲルカプセルは、上記に定義された群から選択される1種を超える化合物の混合物で処理されてもよい。本発明の方法のステップbにおいて、1つまたは複数の水溶性の無機前駆体化合物を、ゾル-ゲルカプセルの懸濁液に加える。典型的には、前駆体化合物を水に溶解して加える。これらの溶液の適した濃度は、当業者によって、容易に決定することができる。ステップbにおいて使用される1つまたは複数の水溶性の無機前駆体化合物は、処理されるゾル-ゲルカプセル上に存在することが望ましい無機物質に応じて選択される。この選択は、当業者によって、容易に遂行することができる。SiO2との処理に適した前駆体化合物は、例えば、Na2SiO3およびK2SiO3から選択することができる。好ましくは、Na2SiO3水ガラスが使用される。TiO2との処理に適した前駆体化合物は、例えば、TiCl4およびTiOSO4からなる群から選択することができる。好ましくは、TiCl4が使用される。SnO2に適した前駆体化合物は、例えば、SnCl4である。ZnOに適した前駆体化合物は、例えば、ZnCl2およびZnSO4である。好ましくは、ZnCl2が使用される。したがって、好ましい前駆体化合物は、Na2SiO3、TiCl4、ZnCl2および/またはSnCl4である。本発明の好ましい実施形態では、酸または塩基が、処理方法のステップbにおいて加えられる。酸または塩基を加えることによって、反応中のpH値を制御し、一定に保つことができる。酸または塩基は、用いられる前駆体化合物に応じて選択される。使用することができる典型的な酸は、塩酸HClである。好ましくは、前駆体化合物としてNa2SiO3が使用される場合に、HClが使用される。使用することができる典型的な塩基は、固体形態でのまたは水溶液状態でのNaOH、KOH、NaHCO3およびNa2CO3である。好ましくは、前駆体化合物としてTiCl4、ZnCl2またはSnCl4が使用される場合に、NaOHが使用される。本発明の方法のステップcにおいて、無機物質をカプセルの表面上に析出させる。この析出反応は、中和反応である。以上に言及されているように、適した酸または塩基を加えることによって、析出反応中のpH値を制御し、一定に保つことができる。ステップcのpHは、好ましくは1から9の間である。一般に、好ましいpHは、無機物質化合物に応じて選択される。SiO2が、ゾル-ゲルカプセル上に沈着させる場合、pHは、好ましくは4から9の間、特に好ましくは6.5から8.5の間、非常に特に好ましくは約7.2である。TiO2、ZnOまたはSnO2が、ゾル-ゲルカプセル上に析出する場合、pHは、好ましくは1から4の間、特に好ましくは1.5から3の間、非常に特に好ましくは約2.0である。ステップbおよびcにおける温度は、典型的には、30から120°Cの間、好ましくは50から100°Cの間、特に好ましくは60から90°Cの間、非常に特に好ましくは約75°Cである。適切な反応時間中、混合物を温めても、もしくは冷やしてもよくまたはpHを改変することもできる。ゾル-ゲルカプセルの表面上に析出する無機物質の層厚は、用いられる無機前駆体化合物の量によって制御することができる。一般に、ゾル-ゲルカプセル上の無機物質の層の厚さは限定されない。カプセルがSiO2で処理される場合、析出するSiO2層の層厚は、好ましくは40nmに等しいまたは40nmを超える、より好ましくは70nmに等しいまたは70nmを超える。ゾル-ゲルカプセルの全SiO2層厚すなわち、ゾル-ゲル法において形成されるカプセル壁およびその処理方法において沈着するSiO2は、好ましくは80から120nmの間、最も好ましくは90から110nmの間である。カプセルがTiO2で処理される場合、層厚は、好ましくは15nmに等しいまたは15nmを超える、より好ましくは25nmに等しいまたは25nmを超える。最も好ましくは、層厚は約30nmである。層厚のこれらの好ましい寸法は、改良された皮膚感触および良好なUV吸収特性をもたらす。以下の反応スキームは、ゾル-ゲルカプセルをSiO2およびTiO2で処理する方法のうちのステップbおよびc中に起こる、典型的な化学反応を表す:Na2SiO32HCl→SiO22NaClH2OTiCl44NaOH→TiO24NaCl2H2O場合によって、本発明の方法にかかるステップbおよびcは、1回または複数回繰り返すことができ、これはステップdに相当する。ステップbおよびcを繰り返す場合、各回において析出する無機物質は、前のステップで析出する無機物質と同じであるまたは異なることができる。例えば、ゾル-ゲルカプセルは:-SiO2で2回、-最初にSiO2で、その後TiO2でまたは-最初にSiO2で、その後SnO2で、その後TiO2で処理され得る。本発明の特に好ましい実施形態では、ゾル-ゲルカプセルを、SiO2で処理し、その後SnO2で処理するおよび/またはTiO2で処理する。非常に特に好ましい実施形態では、ゾル-ゲルカプセルを、最初にSiO2で処理し、その後SnO2で処理し、その後TiO2で処理する。最後に、ステップeにおいて、処理されたゾル-ゲルカプセルは、粉末を得るために、場合によって単離および/または乾燥することができる。ゾル-ゲルカプセルの単離は、当業者によく知られている手段によって、遂行することができる。例えば、それらは遠心分離またはろ過することができる。乾燥は、例えば、噴霧乾燥することによってまたはオーブンで加熱することによって遂行することができる。典型的には、乾燥温度は、70から100°Cの間、好ましくは80から95°Cの間、より好ましくは約90°Cである。一般に、本発明によるゾル-ゲルカプセルを含み、化粧用または皮膚用組成物に直接用いることができるような形態での懸濁液または粉末は、ステップcまたはeの後に得られる。単離されたカプセルを、例えば、脱イオン水中または別の媒質中に再懸濁することもでき、本発明による組成物中への用途に使用することができる。本発明の好ましい実施形態では、カプセルは、粉末を得るために乾燥させる。本発明の方法は、多くの利点を有する:-シリカゾル-ゲルカプセルを処理するために水ガラスを使用することによって、非常に強固なSiO2シェルを示すゾル-ゲルカプセルを調製することができる。特に、カプセルの乾燥粉末の調製は、カプセルの漏れ密封性leaktightnessが高まるために容易になる。処理されたゾル-ゲルカプセルのこれらの最適な特徴は、例えば、SiO2シェルが、好ましくは少なくとも100nmの厚さを示す場合に達成することができる。-ゾル-ゲルカプセルをTiO2で処理することによって、ナノ粒子状TiO2がゾル-ゲルカプセルの表面上に固着し、人体に有害であるとされる遊離のTiO2ナノ粒子の存在を回避することができる。したがって、ゾル-ゲルカプセルが1種または複数種のUVフィルターを含む場合、TiO2で処理することによって、ハイブリッドUVフィルター、例えば、カプセル封入された有機系UVフィルターを含む、TiO2でコートされたゾル-ゲルカプセルの調製が可能となる。有機系UVフィルターおよび無機TiO2のUV光防護特性は、このようにして組み合わせることができる。本発明のさらなる態様は、以上に記載されているような方法によって製造される、化粧用または医薬用活性物質を含むゾル-ゲルカプセルである。本発明のさらなる態様は、以上に記載されているような方法によって製造される、化粧用または医薬用活性物質を含むゾル-ゲルカプセルを含む製剤である。製剤は、一方では、それら自体、化粧用または皮膚用組成物として直接適しており、他方ではそのような組成物の簡単な調製を可能とする予め分散液とした予備分散液であり得る。本発明に従って、本発明によるカプセルを含む化粧用または皮膚用組成物の調製は、したがって、種々のやり方で実施することができる:-化粧用または皮膚用組成物の調製のための一方法は、本発明による乾燥されたゾル-ゲルカプセルを、さらなる材料と混合することを特徴とする。-化粧用または皮膚用組成物の調製のためのさらなる方法は、以上に記載されているような予備分散液を、さらなる材料と混合することを特徴とする。ゾル-ゲルカプセルは、好ましくは、本明細書において、カプセル封入された化粧用または医薬用活性物質が、製剤中に有効量で存在することを保証するような量で、本発明による製剤中に存在する。典型的には、製剤は、以上に開示されているような5~80重量のゾル-ゲルカプセル、特に好ましくは30~50重量のカプセルを含む。組成物は、典型的には、局所組成物、例えば、化粧用もしくは皮膚用組成物または医療用デバイスである。本発明の目的のために、組成物という用語は、製剤という用語と同義に使用される。組成物は、前記必要成分からなるか、実質的に前記必要成分からなるか、あるいは前記必要成分を含み、任意選択の成分もしくは材料をされに含むことができる。組成物中に使用することができる化合物または成分はすべて、知られておりかつ市販されているか、または知られている方法もしくは本明細書に記載されている方法によって合成することができる。さらに、本発明による組成物はまた、色素染料および着色された顔料を含み得る。色素および着色顔料のコーティング層の基材および層数および組成は限定されない。好ましくは、着色顔料は、肌色または茶系色のものであり、使用する場合には、0.5~5重量の量である。当業者は、適した顔料を容易に選択することが可能である。特に好ましいのは、本発明によると、日焼け止め剤の形態での、化粧用および皮膚用組成物の調製である。これらは、少なくとも1種のUVフィルターおよび/または少なくとも1種の無機顔料を、有利に追加的に含み得る。有機系UVフィルターは、本明細書によって、以上に開示されているUVフィルターから選択することができる。これらの有機系UVフィルターは、一般に、化粧用製剤中に0.01~20重量、好ましくは1~10重量の量で組み込まれる。言及されているすべての有機系UVフィルターは、カプセル封入された形態で用いることができ、その場合、以上に記載されているカプセル封入技術を用いることができる。本発明によると、本明細書に記載されているUV光防護フィルターは、いずれの場合にも、単独でまたは当然ながら組み合わせても使用することができ、好ましくは、日焼け止め剤中に使用される。それらは、UV-B/A発色団、例えば、世界的に認められ、知られているすべてのフィルターと組み合わせて、相乗効果を通して防護性能を高めることSPFブーストができる。それらは、好ましくは、無機系のUV-AおよびUV-Bフィルターならびに有機系のUV-AおよびUV-Bフィルターの両方を組み合わせてまたはその複数の混合物を用いることができる。加えて、組成物は、少なくとも1種の無機系UVフィルター、いわゆる特定のUVフィルターを含み得る。無機系UVフィルターとして考えられるのは、例えば、被覆二酸化チタン例えば、Eusolex登録商標T-2000、Eusolex登録商標T-AQUA、Eusolex登録商標T-AVO、Eusolex登録商標T-OLEOなどの二酸化チタン、酸化亜鉛例えば、Sachtotec登録商標、酸化鉄および同様に酸化セリウムまたは酸化ジルコニウムからなる群からのものである。これらの無機系UVフィルターは、一般に、化粧用製剤中に0.5~20重量まで、好ましくは2~10の量で組み込まれる。加えて、顔料の二酸化チタンまたは酸化亜鉛との組合せが可能であり、これらの顔料の粒子サイズは少なくとも200nmであり、これには、例えばHombitan登録商標FGまたはHombitan登録商標FF-Pharmaが挙げられる。さらに、組成物が、従来の方法、例えばCosmeticsToiletriesFebruary1990Vol105pp5364に開示されているような方法で後処理されている無機系UVフィルターを含む場合には、それは有利であり得る。後処理用の成分は、本明細書において、アミノ酸、蜜ろう、脂肪酸、脂肪酸アルコール、アニオン性界面活性剤anionictensid、レシチン、リン脂質、脂肪酸のナトリウム塩、カリウム塩、亜鉛塩、第二鉄塩もしくはアルミニウム塩、ポリエチレン、シリコーン、タンパク質特にコラーゲンもしくはエラスチン、アルカノールアミン、二酸化ケイ素、二酸化アルミニウム、他の金属酸化物、リン酸塩またはグリセリンから選択され得る。好ましく使用される粒子状UVフィルターは以下のものである:-未処理の二酸化チタン、例えば、MicrotitaniumDioxideMT500BTayca;TitandioxdP25Degussa、-酸化アルミニウムaluminiumoxidおよび二酸化ケイ素で後処理された、後処理済み微粉化マイクロ粒子化二酸化チタン、例えば、MicrotitaniumDioxideMT100SATayca;TioveilFinUniqema、-酸化アルミニウムおよび/またはアルミニウムステアレート/ラウレートで後処理された、後処理済み微粉化マイクロ粒子化二酸化チタン、例えば、MicrotitaniumDioxideMT100TTayca、EusolexT-2000Merck、-酸化第二鉄および/またはステアリン酸第二鉄で後処理された、後処理済み微粉化マイクロ粒子化二酸化チタン、例えば、MicrotitaniumDioxideMT100FTayca、-二酸化ケイ素、酸化アルミニウムおよびケイ素で後処理された、後処理済み微粉化マイクロ粒子化二酸化チタン、例えば、MicrotitaniumDioxideMT100SASTayca、-ヘキサメタリン酸ナトリウムでの後処理済み微粉化マイクロ粒子化二酸化チタン、例えば、MicrotitaniumDioxideMT150WTaycaである。その上、微粉化マイクロ粒子化二酸化チタンは、-オクチルトリメトキシシラン;例えば、TegoSunT805Degussa、-二酸化ケイ素;例えば、ParsolT-XDSM、-酸化アルミニウムおよびステアリン酸;例えば、UV-TitanM160Sachtleben、-アルミニウムおよびグリセリン;例えば、UV-TitanSachtleben、-アルミニウムおよびシリコーン油silikonoils、例えば、UV-TitanM262Sachtleben、-ヘキサメタリン酸ナトリウムおよびポリビニルピロリドン、-ポリジメチルシロキサン、例えば、70250CardreUFTiO2SI3Cardre、-ポリジメチル水素シロキサン、例えば、MicrotitaniumDioxideUSPGradeHydrophobicColorTechniquesで後処理されてもよい。加えて、以下の製品との組合せが有利であり得る:-未処理の酸化亜鉛、例えば、Z-CoteBASFSunsmart、NanoxElementis-後処理済み酸化亜鉛、例えば、以下の製品:ZincOxideCS-5ToshibiZnOをポリジメチル水素シロキサンで後処理したものNanogardZincOxideFNNanophaseTechnologiesSPD-Z1Shin-EtsuZnOをシリコーングラフトアクリルポリマーsilicongraftedacrylpolymerで後処理し、シクロジメチルシロキサン中に分散したものEscalolZ100ISPZnOを酸化アルミニウムで後処理し、メトキシ桂皮酸エチルヘキシル/PVP-ヘキサデセン/メチコンコポリマーの混合物中に分散したものFujiZNO-SMS-10FujiPigmentZnOを二酸化ケイ素silicondioxidおよびポリメチルシレスクイオキサンpolymethylsilesquioxanで後処理したもの未処理の酸化セリウムceroxideマイクロ顔料、例えば、ColloidalCeriumOxideRhonePoulenc未処理のおよび/または後処理済み酸化第二鉄、例えば、NanogarArnaud。例えば、種々の金属酸化物の混合物、例えば、後処理されたおよび後処理されていない二酸化チタンおよび酸化セリウム、例えばSunveilAIkedaを同様に使用することもできる。加えて、酸化アルミニウム、二酸化ケイ素およびケイ素の混合物で後処理された、二酸化チタン、酸化亜鉛の混合物、例えばUV-TitanM261Sachtlebenを使用することができる。これらの無機系UVフィルターは、通常、化粧用製剤中に0.1~25重量まで、好ましくは2~10の量で組み込まれる。以上に掲載されている2種以上の化合物を組み合わせることによって、UV放射線の有害な影響に対する防護作用を最適化することが可能である。明記されているUVフィルターのすべてが、以上に記載されているようなカプセル封入形態でまたは固定された形態で使用することができる。本明細書に記載されている化合物の他に、本発明による組成物は、好ましくは式I[式中、R1は、-COCH3、-CO2R3、-CONH2および-CONR42から選択され;Xは、OまたはNHであり、R2は、直線状または分枝のC1-30-アルキル基であり;R3は、直線状または分枝のC1-20-アルキル基であり、すべてのR4は、互いに独立して、Hまたは直線状もしくは分枝のC1-8-アルキル基であり、R5は、H、直線状もしくは分枝のC1-8-アルキル基または直線状もしくは分枝の-O-C1-8-アルキル基であり、R6は、C1-8-アルキル基である]で表される、少なくとも1種の光安定化剤も含み得る。光安定化剤は、特に好ましくは、ビス2-エチルヘキシル2-4-ヒドロキシ-3,5-ジメトキシベンジリデンマロネートである。対応する光安定化剤ならびにそれらの調製および使用は、国際特許出願WO03007906に記載されており、その開示内容もまた、明らかに本出願の主題に属する。本発明のさらなる、同様に好ましい実施形態では、本発明による組成物は、少なくとも1種のセルフタンニング剤を含む。用いることができる有利なセルフタンニング剤は、とりわけ、1,3-ジヒドロキシアセトンDHA、グリセロールアルデヒド、ヒドロキシメチルグリオキサール、γ-ジアルデヒド、エリトルロース、6-アルド-D-フルクトース、ニンヒドリン、5-ヒドロキシ-1,4-ナフトキノンjuglone、または2-ヒドロキシ-1,4-ナフトキノンlawsoneである。特に好ましいのは、1,3-ジヒドロキシアセトン、エリトルロースまたはそれらの組合せである。加えて、本発明による調製物は、酸化防止剤、アンチエイジング活性化合物、抗しわ活性化合物、抗フケ活性化合物、抗アクネ、デオドラント剤、抗セルライト活性化合物、セルフタンニング物質、スキンライトニングskinlightening物質またはビタミンなどのさらなる美容上有効な化合物を含み得る。皮膚防護活性またはスキンケア活性化合物は、原則として、当業者に知られているすべての活性化合物であり得る。本発明による組成物を酸化防止剤と組み合わせることは、さらに可能であり有利である。酸化ストレスに対する防護作用またはフリーラジカルの作用に対する防護作用も、それ故に、達成することができる。専門家の文献から知られており、酸化防止剤として使用することができる、多くの証明されている物質が存在し、例えば、アミノ酸例えば、グリシン、ヒスチジン、チロシン、トリプロファンおよびその誘導体、イミダゾール例えば、ウロカニン酸およびその誘導体、D、L-カルノシン、D-カルノシン、L-カルノシンおよびその誘導体例えば、アンセリンなどのペプチド;カロチノイド、カロテン例えば、α-カロテン、β-カロテン、リコペンおよびその誘導体、クロロゲン酸およびその誘導体、リポ酸およびその誘導体例えば、ジヒドロリポ酸、アウロチオグルコース、プロピルチオウラシルおよび他のチオール例えば、チオレドキシン、グルタチオン、システイン、シスチン、シスタミンならびにそのグリコシル、N-アセチル、メチル、エチル、プロピル、アミル、ブチルおよびラウリル、パルミトイル、オレイル、γ-リノレイル、コレステリルおよびそのグリセリルエステルおよびその塩、チオジプロピオン酸ジラウリル、チオジプロピオン酸ジステアリル、チオジプロピオン酸およびその誘導体エステル、エーテル、ペプチド、脂質、ヌクレオチド、ヌクレオシドおよび塩、および非常に少ない許容投与量例えば、pmol~μmol/kgでのスルホキシイミン化合物例えば、ブチオニンスルホキシミン、ホモシステインスルホキシミン、ブチオニンスルホン、ペンタ-、ヘキサ-およびヘプタ-チオニンスルホキシミンならびに金属キレート化剤例えば、α-ヒドロキシ脂肪酸、パルミチン酸、フィチン酸、ラクトフェリン、α-ヒドロキシ酸例えば、クエン酸、乳酸、リンゴ酸、フミン酸、胆汁酸、胆汁抽出物、ビリルビン、ビリベルジン、EDTA、EGTA、5ナトリウムエチレンジアミンテトラメチレンホスホネートおよびその誘導体、不飽和脂肪酸およびその誘導体、ビタミンCおよびその誘導体例えば、パルミチン酸アスコルビル、リン酸アスコルビルマグネシウム、酢酸アスコルビル、トコフェロールおよびその誘導体例えば、ビタミンE酢酸エステル、ビタミンAおよびその誘導体例えば、ビタミンAパルミチン酸エステルならびにベンゾイン樹脂の安息香酸コニフェリル、ルチン酸およびその誘導体、α-グリコシルルチン、フェルラ酸、フルフリリデングルシトール、カルノシン、ブチルヒドロキシトルエン、ブチルヒドロキシアニソール、ノルジヒドログアヤレチン酸、トリヒドロキシブチロフェノン、ケルセチン、尿酸およびその誘導体、マンノースおよびその誘導体、亜鉛およびその誘導体例えば、ZnO、ZnSO4、セレンおよびその誘導体例えば、セレノメチオニン、スチルベンおよびその誘導体例えば、酸化スチルベン、酸化trans-スチルベンが挙げられる。酸化防止剤の混合物も、同様に、本発明による化粧用組成物における使用に適している。知られている市販の混合物は、例えば、活性材料として、レシチン、パルミチン酸L--アスコルビルおよびクエン酸を含む混合物、天然トコフェロール、パルミチン酸L--アスコルビル、L--アスコルビン酸およびクエン酸を含む混合物例えば、Oxynex登録商標KLIQUID、天然源からのトコフェロール抽出物、パルミチン酸L--アスコルビル、L--アスコルビン酸およびクエン酸を含む混合物例えば、Oxynex登録商標LLIQUID、DL-α-トコフェロール、パルミチン酸L--アスコルビル、クエン酸およびレシチンを含む混合物例えば、Oxynex登録商標LMまたはブチルヒドロキシトルエンBHT、パルミチン酸L--アスコルビルおよびクエン酸を含む混合物例えば、Oxynex登録商標2004である。抗酸化作用を有するフェノールのうちで、ポリフェノールは、天然に存在するものもあり、医薬、化粧品または食物の分野における適用に特に興味深い。例えば、植物性色素として主に知られているフラボノイドまたはバイオフラボノイドは、抗酸化能を有することが多い。KLemanskaHSzymusiakBTyrakowskaRZielinskiIMCMRietjensCurrentTopicsinBiophysics200024101108は、モノ-およびジヒドロキシフラボンの置換パターンの効果に関するものである。この文献の中では、ケト官能基に隣接したOH基または3’,4’-もしくは6,7-もしくは7,8-位にOH基を含有するジヒドロキシフラボンは抗酸化特性を有するが、他のモノ-およびジヒドロキシフラボンは、一部の場合には抗酸化特性を有さないことが観察されている。ケルセチンシアニダノール、シアニデノロン1522、メレチン、ソホレチン、エリシン、3,3’,4’,5,7-ペンタヒドロキシフラボンは、特に有効な酸化防止剤として言及されることが多い例えば、CARiceEvansNJMillerGPagangaTrendsinPlantScience19972152159。KLemanskaHSzymusiakBTyrakowskaRZielinskiAEMFSoffersIMCMRietjensFreeRadicalBiologyMedicine200131869881は、ヒドロキシフラボンの抗酸化作用のpH依存性が検討されている。ケルセチンは、全pH範囲にわたって、検討された構造のうちで最大の活性を示す。特にスキンケア製剤に適したアンチエイジング活性剤は、好ましくは、いわゆる適合溶質compatiblesoluteである。これらは、植物または微生物の浸透圧調節に関与する物質であり、これらの有機体から単離することができる。本明細書において、適合溶質という総称は、ドイツ国特許出願DEA10133202に記載されている浸透圧調節物質osmolyteも包含する。適した浸透圧調節物質は、例えば、ポリオール、メチルアミン化合物およびアミノ酸ならびにそのそれぞれの前駆体である。ドイツ国特許出願DEA10133202の意味における浸透圧調節物質は、特に、例えば、ミオ-イノシトール、マンニトールまたはソルビトールなどのポリオールからなる群からの物質および/または以下に言及されている1つまたは複数の浸透圧調節活性物質:タウリン、コリン、ベタイン、ホスホリルコリン、グリセロホスホリルコリン、グルタミン、グリシン、α-アラニン、グルタメート、アスパルテートおよびプロリンなどである。これらの物質の前駆体は、例えば、グルコース、グルコースポリマー、ホスファチジルコリン、ホスファチジルイノシトール、無機リン酸塩、タンパク質、ペプチドおよびポリアミノ酸である。前駆体は、例えば、代謝段階によって浸透圧調節物質に変換される化合物である。本発明に従って好ましく用いられる適合溶質は、ピリミジン-カルボン酸エクトインおよびヒドロキシエクトインなど、プロリン、ベタイン、グルタミン、環状ジホスホグリセレート、N-アセチルオルニチン、トリメチルアミンN-オキシド、ジ-ミオ-イノシトールホスフェートDIP、環状2,3-ジホスホグリセレートcDPG、1,1-ジグリセロールホスフェートDGP、β-マンノシルグリセレートフィロインfiroin、β-マンノシルグリセルアミドフィロイン-Aおよび/またはジマンノシルジイノシトールホスフェートDMIPまたは光学異性体、誘導体、例えばこれらの化合物の酸、塩もしくはエステルまたはそれらの複数の組合せからなる群から選択される物質である。ピリミジンカルボン酸のうち、本明細書において、エクトインS-1,4,5,6-テトラヒドロ-2-メチル-4-ピリミジンカルボン酸およびヒドロキシエクトインS,S-1,4,5,6-テトラヒドロ-5-ヒドロキシ-2-メチル-4-ピリミジン-カルボン酸ならびにその誘導体を特に挙げるべきである。追加的に、5,7-ジヒドロキシ-2-メチル-クロモンRonaCare登録商標Luremine、Ronacare登録商標lsoquercetin、Ronacare登録商標TilirosidまたはRonacare登録商標Cyclopeptide5などの、Merckによって販売されているアンチエイジング活性化合物を使用することができる。本発明による調製物はまた、1種または複数種のスキンライトニング活性化合物を含み得る。スキンライトニング活性化合物は、原則として、当業者に知られているすべての活性化合物であり得る。スキンライトニング活性を有する化合物の例は、ヒドロキノン、コウジ酸、アルブチン、アロエシン、ナイアシンアミド、アスコルビン酸、Emblicaおよびルシノールである。本発明による組成物は、さらなる材料としてビタミンを含み得る。本発明による化粧用組成物は、好ましくは、ビタミンA、プロピオン酸ビタミンA、パルミチン酸ビタミンA、酢酸ビタミンA、レチノール、ビタミンB、塩化チアミン塩酸塩ビタミンB1、リボフラビンビタミンB2、ニコチンアミド、ビタミンCアスコルビン酸、ビタミンD、エルゴカルシフェロールビタミンD2、ビタミンE、DL-α-トコフェロール、酢酸トコフェロールE、コハク酸水素トコフェロール、ビタミンK1、エスクリンビタミンP活性成分、チアミンビタミンB1、ニコチン酸ナイアシン、ピリドキシン、ピリドキサール、ピリドキサミンビタミンB6、パントテン酸、ビオチン、葉酸およびコバラミンビタミンB12から選択されるビタミンおよびビタミン誘導体を含み、特に好ましくは、パルミチン酸ビタミンA、ビタミンCおよびその誘導体、DL-α-トコフェロール、酢酸トコフェロールE、ニコチン酸、パントテン酸ならびにビオチンを含む。以上に記載されているレチノイドは、同様に有効な抗セルライト活性剤である。知られている別の抗セルライト活性剤は、カフェインである。本発明による組成物は、本明細書において、当業者によく知られている技術を用いて調製することができる。本発明による化粧用または皮膚用組成物は、種々の形態で存在し得る。それ故に、本発明による調製物の使用形態は、例えば、溶液、懸濁液、油中水W/O型または水中油O/W型のエマルジョンまたはマイクロエマルジョン、例えば水中油中水W/O/W型の複合エマルジョン、PITエマルジョン、ペースト、軟膏、ゲル、クリーム、ローション、粉末、石鹸、界面活性剤を含有するクレンジング調製物、油、エアゾール、軟膏およびスプレーであり得る。他の使用形態の例は、固形スティック、シャンプーおよびシャワー用調製物である。通例の所望のいずれの媒体、助剤もおよび、所望ならば、さらなる活性化合物も調製物に加えてよい。好ましい助剤は、保存剤、安定化剤、可溶化剤、着色剤、すなわち顔料もしくは色素染料、または臭気向上剤からなる群に由来する。軟膏、ペースト、クリームおよびゲルは、通例の媒体、例えば、動物性および植物性脂肪、ワックス、パラフィン、デンプン、トラガカント、セルロース誘導体、ポリエチレングリコール、シリコーン、ベントナイト、シリカ、タルクならびに酸化亜鉛またはこれらの物質の複数の混合物を含み得る。粉末およびスプレーは、通例の媒体、例えば、乳糖、タルク、シリカ、水酸化アルミニウム、ケイ酸カルシウムおよびポリアミド粉末またはこれらの物質の混合物を含み得る。スプレーは、通例の噴射剤、例えば、クロロフルオロカーボン、プロパン/ブタンまたはジメチルエーテルを追加的に含み得る。溶液およびエマルジョンは、溶媒、可溶化剤および乳化剤などの通例の担体、例えば、水、エタノール、イソプロパノール、炭酸エチル、酢酸エチル、ベンジルアルコール、安息香酸ベンジル、プロピレングリコール、1,3-ブチルグリコール、油、特に綿実油、ピーナッツ油、小麦麦芽油、オリーブ油、ヒマシ油およびゴマ油、グリセロール脂肪酸エステル、ポリエチレングリコールおよびソルビタンの脂肪酸エステルまたはこれらの物質の混合物を含み得る。懸濁液は、液体希釈剤diluentなどの通例の媒体、例えば、水、エタノールもしくはプロピレングリコール、懸濁媒質、例えば、エトキシル化イソステアリルアルコール、ポリオキシエチレンソルビトールエステルおよびポリオキシエチレンソルビタンエステル、微結晶セルロース、メタ水酸化アルミニウム、ベントナイト、寒天ならびにトラガカントまたはこれらの物質の複数の混合物を含み得る。石鹸は、通例の媒体、例えば、脂肪酸のアルカリ金属塩、脂肪酸モノエステルの塩、脂肪酸タンパク質加水分解物、イソチオネート、ラノリン、脂肪族アルコール、植物油、植物抽出物、グリセロール、糖またはこれらの物質の複数の混合物などを含み得る。界面活性剤を含有するクレンジング製品は、通例の媒体、例えば、脂肪族アルコールサルフェート、脂肪族アルコールエーテルサルフェート、スルホコハク酸モノエステル、脂肪酸タンパク質加水分解物、イソチオネート、イミダゾリニウム誘導体、メチルタウレート、サルコシネート、脂肪酸アミドエーテルサルフェート、アルキルアミドベタイン、脂肪族アルコール、脂肪酸グリセリド、脂肪酸ジエタノールアミド、植物油および合成油、ラノリン誘導体、エトキシル化グリセロール脂肪酸エステルまたはこれらの物質の複数の混合物などを含み得る。顔用および身体用の油は、通例の媒体、例えば、脂肪酸エステル、脂肪族アルコール、シリコーン油などの合成油;植物油および油状植物抽出物、パラフィン油、ラノリン油などの天然油またはこれらの物質の混合物などを含み得る。さらなる典型的な化粧用の使用形態はまた、粉末、エマルジョンおよびワックスメーキャップならびに日焼け止め剤、日焼け前および日焼け後用調製物である。本発明による好ましい調製物形態は、特に、エマルジョンおよび粉末を含む。本発明によるエマルジョンは有利であり、例えば、このタイプの組成物に通常使用されるような、前記脂肪、油、ワックスおよび他の脂肪質の物質ならびに水および乳化剤を含む。脂質相は、以下の物質群から選択されることが有利であり得る:-鉱物油、ミネラルワックス;-カプリン酸またはカプリル酸のトリグリセリドなどの油、さらに、例えば、ヒマシ油などの天然油;-脂肪、ワックスならびに他の天然および合成の脂肪質の物質、好ましくは、低炭素数を有するアルコールと、例えば、イソプロパノール、プロピレングリコールもしくはグリセロールと脂肪酸とのエステル、あるいは、脂肪酸もしくは低炭素数を有するアルカン酸と脂肪族アルコールとのエステル;-ジメチルポリシロキサン、ジエチルポリシロキサン、ジフェニルポリシロキサンなどのシリコーン油ならびにその複数の混合形態。本発明の目的のために、エマルジョン、油性ゲルまたは水性分散液もしくは脂質分散液の油相は、炭素原子3~30個の鎖長を有する、飽和および/または不飽和の、分枝および/または非分枝のアルカンカルボン酸と、炭素原子3~30個の鎖長を有する、飽和および/または不飽和の、分枝および/または非分枝のアルコールとのエステルからなる群、芳香族カルボン酸と、炭素原子3~30個の鎖長を有する、飽和および/または不飽和の、分枝および/または非分枝のアルコールとのエステルからなる群から選択されることが有利である。また、このタイプのエステル油は、ミリスチン酸イソプロピル、パルミチン酸イソプロピル、ステアリン酸イソプロピル、オレイン酸イソプロピル、ステアリン酸n-ブチル、ラウリン酸n-ヘキシル、オレイン酸n-デシル、ステアリン酸イソオクチル、ステアリン酸イソノニル、イソノナン酸イソノニル、パルミチン酸2-エチルヘキシル、ラウリン酸2-エチルヘキシル、ステアリン酸2-ヘキシルデシル、パルミチン酸2-オクチルドデシル、オレイン酸オレイル、エルカ酸オレイル、オレイン酸エルシル、エルカ酸エルシルならびにこのタイプのエステルの合成、半合成および天然の複数の混合物、例えばホホバ油の群から選択されることが有利である得る。油相は、分枝および非分枝の炭化水素およびワックス、シリコーン油、ジアルキルエーテルからなる群、飽和または不飽和の、分枝または非分枝のアルコールおよび脂肪酸トリグリセリド、具体的には、炭素原子8~24個、特に炭素原子12~18個の鎖長を有する、飽和および/または不飽和の、分枝および/または非分枝のアルカンカルボン酸のトリグリセロールエステルからなる群から選択されることがさらに有利であり得る。脂肪酸トリグリセリドは、例えば、合成、半合成および天然の油、例えば、オリーブ油、ヒマワリ油、大豆油、ピーナッツ油、菜種油、アーモンド油、パーム油、ココナッツ油、パーム核油などからなる群から選択されることが有利であり得る。このタイプの油およびワックス成分のうちの所望のいずれの混合物も、本発明の目的のために用いられることが有利であり得る。ワックス、例えばパルミチン酸セチルを、油相の唯一の脂質成分として用いることも、有利であり得る。本発明による組成物の水相は、低炭素数を有するアルコール、低炭素数を有するジオールまたは低炭素数を有するポリオールおよびそのエーテル、好ましくはエタノール、イソプロパノール、プロピレングリコール、グリセロール、エチレングリコール、エチレングリコールモノエチルまたはモノブチルエーテル、プロピレングリコールモノメチル、モノエチルまたはモノブチルエーテル、ジエチレングリコールモノメチルまたはモノエチルエーテルおよび類似の生成物、さらに、低炭素数を有するアルコール、例えば、エタノール、イソプロパノール、1,2-プロパンジオール、グリセロールならびに、特に、1種または複数種の増粘剤であって、有利には、二酸化シリコン、ケイ酸アルミニウム、多糖およびその誘導体、例えば、ヒアルロン酸、キサンタンガム、ヒドロキシプロピルメチルセルロースの群から、特に有利には、ポリアクリレート、好ましくは、いわゆるCarbopols、例えば、Carbopolグレード980、981、1382、2984、5984からなる群からのポリアクリレートからなる群から選択され得る増粘剤を、いずれの場合にも、単独にまたは複数を組み合わせて含むことが、場合によって有利である。特に、上述の溶媒の混合物が使用される。アルコール性溶媒の場合には、水がさらなる成分であり得る。本発明によるエマルジョンは有利であり、例えば、このタイプの製剤に通常使用されるような、前記脂肪、油、ワックスおよび他の脂肪質の物質ならびに水および乳化剤を含む。好ましい実施形態では、本発明による調製物は、親水性の界面活性剤を含む。親水性の界面活性剤は、好ましくは、アルキルグルコシド、アシル乳酸、ベタインおよびココナツアンホアセテートからなる群から選択される。本発明に従って使用される活性化合物とその有効な含有量によって区別される、天然材料もしくは合成材料および助剤またはその複数の混合物、例えば、Plantaren登録商標1200HenkelKGaA、Oramix登録商標NS10Seppicを用いることも同様に有利である。使用することができる乳化剤は、例えば、知られているW/OおよびO/W乳化剤である。本発明による好ましいO/Wエマルジョン中に、さらなる従来の乳化補助剤を使用することが有利である。本発明によると、有利である乳化補助剤は、例えば、主に11~16のHLB値を有する物質、非常に特に有利には14.5~15.5のHLB値を有する物質からなる群からのO/W乳化剤である。ただし、O/W乳化剤は、飽和基RおよびR’を有するものとする。O/W乳化剤が不飽和基Rおよび/またはR’を有する場合あるいはイソアルキル誘導体である場合には、そのような乳化剤の好ましいHLB値は、より低いかまたはより高いこともある。脂肪族アルコールエトキシレートを、エトキシル化された、ステアリルアルコール、セチルアルコール、セチルステアリルアルコールセテアリルアルコールからなる群から選択することが有利である。脂肪酸エトキシレートを以下の群から選択することがさらに有利である:ポリエチレングリコール20ステアレート、ポリエチレングリコール21ステアレート、ポリ-エチレングリコール22ステアレート、ポリエチレングリコール23ステアレート、ポリエチレングリコール24ステアレート、ポリエチレングリコール25ステアレート、ポリエチレングリコール12イソステアレート、ポリエチレングリコール13イソステアレート、ポリエチレングリコール14イソステアレート、ポリエチレングリコール15イソステアレート、ポリエチレングリコール16イソステアレート、ポリエチレングリコール17イソステアレート、ポリエチレングリコール18イソステアレート、ポリエチレングリコール19イソステアレート、ポリエチレングリコール20イソステアレート、ポリエチレングリコール21イソステアレート、ポリエチレングリコール22イソステアレート、ポリエチレングリコール23イソステアレート、ポリエチレングリコール24イソステアレート、ポリエチレングリコール25イソステアレート、ポリエチレングリコール12オレエート、ポリエチレングリコール13オレエート、ポリエチレングリコール14オレエート、ポリエチレングリコール15オレエート、ポリエチレングリコール16オレエート、ポリエチレングリコール17オレエート、ポリエチレングリコール18オレエート、ポリエチレングリコール19オレエート、ポリエチレングリコール20オレエート。有利に使用することができるエトキシル化アルキルエーテルカルボン酸またはその塩は、ラウレス-11カルボン酸ナトリウムである。有利に使用することができるアルキルエーテル硫酸塩は、ラウレス-14硫酸ナトリウムである。有利に使用することができるエトキシル化コレステロール誘導体は、ポリエチレングリコール30コレステリルエーテルである。ポリエチレングリコール25大豆ステロールも、成功することが証明されている。有利に使用することができるエトキシル化トリグリセリドは、ポリエチレングリコール60オオマツヨイグサグリセリドである。ポリエチレングリコールグリセロール脂肪酸エステルを、ポリエチレングリコール20グリセリルラウレート、ポリエチレングリコール21グリセリルラウレート、ポリエチレングリコール22グリセリルラウレート、ポリエチレングリコール23グリセリルラウレート、ポリエチレングリコール6グリセリルカプレート/カプリネート、ポリエチレングリコール20グリセリルオレエート、ポリエチレングリコール20グリセリルイソステアレート、ポリエチレングリコール18グリセリルオレエート/ココエートの群から選択することがさらに有利である。同様に、ソルビタンエステルを、ポリエチレングリコール20ソルビタンモノラウレート、ポリエチレングリコール20ソルビタンモノステアレート、ポリエチレングリコール20ソルビタンモノイソステアレート、ポリエチレングリコール20ソルビタンモノパルミテート、ポリエチレングリコール20ソルビタンモノオレエートの群から選択することが好ましい。以下のものは、任意選択のW/O乳化剤として使用することができるが、それでもやはり本発明により有利であり得るものである:8~30個の炭素原子を有する脂肪族アルコール、炭素原子8~24個、特に炭素原子12~18個の鎖長を有する、飽和および/または不飽和の、分枝および/または非分枝のアルカンカルボン酸のモノグリセロールエステル、炭素原子8~24個、特に炭素原子12~18個の鎖長を有する、飽和および/または不飽和の、分枝および/または非分枝のアルカンカルボン酸のジグリセロールエステル、炭素原子8~24個、特に炭素原子12~18個の鎖長を有する飽和および/または不飽和の、分枝および/または非分枝のアルコールのモノグリセロールエーテル、炭素原子8~24個、特に炭素原子12~18個の鎖長を有する、飽和および/または不飽和の、分枝および/または非分枝のアルコールのジグリセロールエーテル、炭素原子8~24個、特に炭素原子12~18個の鎖長を有する、飽和および/または不飽和の、分枝および/または非分枝のアルカンカルボン酸のプロピレングリコールエステルならびに炭素原子8~24個、特に炭素原子12~18個の鎖長を有する、飽和および/または不飽和の、分枝および/または非分枝のアルカンカルボン酸のソルビタンエステル。特に有利なW/O乳化剤は、モノステアリン酸グリセリル、モノイソステアリン酸グリセリル、モノミリスチン酸グリセリル、モノオレイン酸グリセリル、モノステアリン酸ジグリセリル、モノイソステアリン酸ジグリセリル、モノステアリン酸プロピレングリコール、モノイソステアリン酸プロピレングリコール、モノカプリル酸プロピレングリコール、モノラウリン酸プロピレングリコール、モノイソステアリン酸ソルビタン、モノラウリン酸ソルビタン、モノカプリル酸ソルビタン、モノイソオレイン酸ソルビタン、ジステアリン酸スクロース、セチルアルコール、ステアリルアルコール、アラキジルアルコール、ベヘニルアルコール、イソベヘニルアルコール、セラキルアルコール、キミルアルコール、ポリエチレングリコール2ステアリルエーテルステアレス-2、モノラウリン酸グリセリル、モノカプリン酸グリセリル、モノカプリル酸グリセリルまたはPEG30ジポリヒドロキシステアレートである。組成物は、このタイプの組成物中に通常使用される化粧用補助剤、例えば、増粘剤、軟化剤、保湿剤、界面活性剤、乳化剤、保存剤、消泡剤、香料、ワックス、ラノリン、噴射剤、組成物自体または皮膚を着色させる色素染料および/または顔料ならびに化粧品中に通常使用される他の材料などを含み得る。使用される分散剤または可溶化剤は、油、ワックスもしくは他の脂肪質の物質、低級モノアルコールもしくは低級ポリオールまたはその複数の混合物であってよい。特に好ましいモノアルコールまたはポリオールには、エタノール、イソプロパノール、プロピレングリコール、グリセロールおよびソルビトールが含まれる。本発明の好ましい実施形態は、例えば、脂肪族アルコール、脂肪酸、脂肪酸エステル、特に脂肪酸のトリグリセリド、ラノリン、天然および合成の油またはワックスならびに乳化剤を、水の存在下で含む、保護クリームまたはミルクの形態のエマルジョンである。さらに好ましい実施形態は、天然もしくは合成の油およびワックス、ラノリン、脂肪酸エステル、特に脂肪酸のトリグリセリドをベースとする油性ローションであるかまたはエタノールなどの低級アルコールもしくはプロピレングリコールなどのグリセロ-ルおよび/またはグリセロールなどのポリオールならびに油、ワックスおよび脂肪酸のトリグリセリドなどの脂肪酸エステルをベースとする油性アルコール性ローションである。本発明による調製物は、エタノール、プロピレングリコールまたはグリセロールなどの1種もしくは複数種の低級アルコールまたはポリオールおよび珪藻土などの増粘剤を含むアルコール性ゲルの形態でもあり得る。油性-アルコール性ゲルは、天然もしくは合成の油またはワックスも含む。固形スティックは、天然または合成のワックスおよび油、脂肪族アルコール、脂肪酸、脂肪酸エステル、ラノリンならびに他の脂肪質の物質からなる。組成物がエアゾールとして配合される場合、アルカン、フルオロアルカンおよびクロロフルオロアルカンなどの通例の噴射剤が、一般に使用される。UVフィルターを含むゾル-ゲルマイクロカプセルを含む化粧用組成物は、例えば、光化学的損傷に対して毛髪を保護し、色合いの変化、脱色または機械的性質の損失を防ぐために使用され得る。この場合、適した製剤は、洗浄用rinseoutシャンプー、ローション、ゲルまたはエマルジョンの形態であり、これらの組成物は、シャンプーの前後、毛髪の着色もしくは脱色の前後またはパーマネントウェーブの前後に適用される。毛髪のスタイリングまたはトリートメント用のローションまたはゲルの形態、毛髪のブラッシングまたはブローウェーブ用のローションまたはゲルの形態、毛髪のためのヘアラッカー、パーマネントウェーブ用組成物、着色剤または脱色剤の形態である組成物を選択することも可能である。光防護特性を有する組成物は、このタイプの組成物中に使用される種々の補助剤、例えば、界面活性剤、増粘剤、ポリマー、軟化剤、保存剤、気泡安定剤、電解質、有機溶媒、シリコーン誘導体、油、ワックス、アンチグリース剤、組成物自体または毛髪を着色させる色素染料および/または顔料あるいは毛髪ケアに通常使用される他の材料などを含み得る。本発明による組成物は、当業者によく知られている技術を用いて調製することができる。さらなる解説をせずとも、当業者であれば、上記の説明をその最も広い範囲で利用することができると推定される。以下の図および例は、本発明を説明することを意図しており、本発明を限定するものではない。図の説明図1~4は、未処理のおよび処理済みEusolex登録商標UV-PearlsOMCの異なるサンプルのSEM写真を示す。すべての写真は、乾燥後に撮影する。図1:未処理のサンプル。図2:例1によってSiO2で処理されたサンプル。図3:例2によってTiO230gで処理されたサンプル。図4:例3によってTiO215gで処理されたサンプル。図5は、例4によるW/OエマルジョンのインビトロにおけるSPF値InvitroSPFを示す:例1~3によって処理されたゾル-ゲルカプセルを含むエマルジョンformulation0-1-0、0-1-1、0-1-2のSPF値を、カプセル封入されていない形態のUVフィルターを含む製剤formulation0-1-3、0-1-4、0-1-5と比較する。図6は、例5によるO/WエマルジョンのインビトロにおけるSPF値を示す:例1~3によって処理されたゾル-ゲルカプセルを含むエマルジョンのSPF値を比較する。図7は、例6によるゲル製剤のインビトロにおけるSPF値を示す:例1~3によって処理されたゾル-ゲルカプセルを含むエマルジョンのSPF値を比較する。図8は、例4によるW/Oエマルジョンのホワイトニング効果を黒紙上に示す。例1~3によって処理されたゾル-ゲルカプセルを含むエマルジョンのホワイトニング効果を、カプセル封入されていない形態のUVフィルターを含む製剤と比較する。図9は、例5によるO/Wエマルジョンのホワイトニング効果を黒紙上に示す。図10は、例6によるゲル製剤のホワイトニング効果を黒紙上に示す。図11は、例1~3による3種類のサンプルの、UV-照射下での色安定性を示す。各皿の左側点で印を付けた側は、UV-照射されていないサンプルを示すのに対し、各皿の右側は、5MED250kJ/m2の照射後のサンプルを示す。図12は、例4、5および6による製剤の、UV-照射下での色安定性を示す。各皿の左側点で印を付けた側は、UV-照射されていないサンプルを示すのに対し、各皿の右側は、5MED250kJ/m2の照射後のサンプルを示す。A:例4による製剤の色安定性。B:例5による製剤の色安定性。C:例6による製剤の色安定性。例1:UVフィルターカプセルのSiO2での処理135gのEusolex登録商標UV-PearlsOMCOMC=50g、SiO2=6.75g;MerckKGaA、Darmstadtから入手可能を5L反応器に入れ、脱イオン水を用いて2Lに調整する。80.5gの水ガラスSiO2として26を水で希釈することによって、432.5mlの水ガラス溶液43.25gSiO2を調製する。100mlの10HCl溶液を、pH制御用pH=7.2に調製する。Eusolex登録商標UV-PearlsOMCの上記バッチを使用した調製手順を、以下の製法に従って実施する。調製されたサンプルは、良好な安定性を示す、十分に分散した白色粉末である。SiO2のシェル厚は、約116nmであると算出される。図2は、サンプルのSEM写真を示す。サンプルのUV-照射下での色安定性を、図11に示す。例2:UVフィルターカプセルのSiO2、SnO2およびTiO2での処理135gのEusolex登録商標UV-PearlsOMCOMC=50g、SiO2=6.75g;MerckKGaA、Darmstadtから入手可能を反応器に入れ、脱イオン水を用いて2Lに調整する。80.5gの水ガラスSiO2として26を水で希釈することによって、432.5mlの水ガラス溶液43.25gSiO2を調製する。3.286gのSnCl4を脱イオン水中に溶解させることによって、62mlのSnCl4溶液SnO2=2gを調製する。100gTiO2/1000mlの濃度に相当する300mlのTiCl4溶液TiO2=30gを調製する。Eusolex登録商標UV-PearlsOMCの上記バッチを使用した調製手順を、以下の製法に従って実施する。調製されたサンプルは、良好な安定性を示す、十分に分散した白色粉末である。固定されたTiO2層の厚さは、約40nmであると算出される。図3は、サンプルのSEM写真を示す。サンプルのUV-照射下での色安定性を、図11に示す。例3:UVフィルターカプセルのSiO2、SnO2およびTiO2での処理例3は、TiO2の量を除き、例2に記載されているのと同じ手順に従って実施する。TiCl4溶液は、300mlの代わりに150mlのみを使用する。カプセルは、約15gTiO2/2gSnO2/50gSiO2/50gOMCからなる。調製されたサンプルは、良好な安定性を示す、十分に分散した白色粉末である。固定されたTiO2層の厚さは、約20nmであると算出される。図4は、サンプルのSEM写真を示す。サンプルのUV-照射下での色安定性を、図11に示す。例4:処理されたUVフィルターカプセルを含む油中水エマルジョンW/O製剤サンプルformulation0-1-0、0-1-1および0-1-2は、例1~3の処理されたUVフィルターカプセルを5含む製剤を指す。比較のために、カプセル封入されたUVフィルターの代わりに、カプセル封入されていないUVフィルターを含む、対応する製剤を同様に掲載するformulation0-1-3、0-1-4、0-1-5。これらの製剤のインビトロにおけるSPF値を、図5に示す。これらの製剤のホワイトニング効果を、図8に示す。製剤のUV-照射下での色安定性を、図12Aに示す。例5:処理されたUVフィルターカプセルを含む水中油エマルジョンO/W製剤サンプルformulation0-2-0、0-2-1および0-2-2は、例1~3の処理されたUVフィルターカプセルを10含む製剤を指す。これらの製剤のインビトロにおけるSPF値を、図6に示す。これらの製剤のホワイトニング効果を、図9に示す。製剤のUV-照射下での色安定性を、図12Bに示す。例6:処理されたUVフィルターカプセルを含むゲル製剤サンプルformulation0-3-0、0-3-1および0-3-2は、例1~3の処理されたUVフィルターカプセルを含む製剤を指す。これらの製剤のインビトロにおけるSPF値を、図7に示す。これらの製剤のホワイトニング効果を、図10に示す。製剤のUV-照射下での色安定性を、図12Cに示す。"